(57)【要約】  本発明は、被着体に塗布するための加熱溶融時には優れた流動性を長時間に亘って維持し優れた塗布性を有していると共に、冷却固化後には湿気硬化反応によって速やかに硬化して硬化物を生成する硬化性樹脂組成物を提供する。本発明の硬化性樹脂組成物は、加水分解性シリル基を含有するポリオレフィンと、常温で固体の一価アルコールとを含有することを特徴とするので、ポットライフが長く、被着体への塗布及び被着体への化粧シートなどの加飾シートの貼り合わせの作業を容易に行えると共に、冷却固化後は速やかに大気中又は被着体中の湿気と反応して硬化し硬化物を生成する。【特許請求の範囲】
【請求項１】
加水分解性シリル基を含有するポリオレフィンと、常温で固体の一価アルコールとを含有することを特徴とする硬化性樹脂組成物。
【請求項２】
硬化触媒を更に含有することを特徴とする請求項１に記載の硬化性樹脂組成物。
【請求項３】
加水分解性シリル基を含有するポリオレフィンが、加水分解性シリル基を含有するアモルファスポリ−α−オレフィンであることを特徴とする請求項１又は請求項２に記載の硬化性樹脂組成物。
【請求項４】
一価アルコールが１級アルコールであることを特徴とする請求項１〜３の何れか１項に記載の硬化性樹脂組成物。
【請求項５】
一価アルコールの炭素数が１２以上であることを特徴とする請求項１〜４の何れか１項に記載の硬化性樹脂組成物。
【請求項６】
加水分解性官能基を有しないポリオレフィンを更に含有することを特徴とする請求項１〜５の何れか１項に記載の硬化性樹脂組成物。
【請求項７】
加水分解性シリル基を含有するポリオレフィンと、炭素数が１２以上である一価アルコールとを含有することを特徴とする硬化性樹脂組成物。
【発明の詳細な説明】
【技術分野】
【０００１】
本発明は、硬化性樹脂組成物に関する。
【背景技術】
【０００２】
加水分解性シリル基を有するポリマーを含有する硬化性樹脂組成物は、加水分解性シリル基が大気中又は被着体中の湿気と反応することによって加水分解してシラノール基を生成し、このシラノール基同士が脱水縮合反応することによって架橋構造が形成されて硬化する。硬化性樹脂組成物は、シーリング剤、接着剤、塗料などのベースポリマーとして幅広く使用されている。【０００３】
このような硬化性樹脂組成物としては、特許文献１に、環球法による軟化点が９０〜１３０℃のアモルファスポリ−α−オレフィン重合体に、アルコキシシラン化合物を反応させてなるグラフト変性体１００重量部、環球法による軟化点が８０〜１６０℃のオレフィン系樹脂５〜７０重量部からなる建材内装ラッピング用反応性ホットメルト接着剤組成物が開示されている。【０００４】
又、特許文献２には、シラン−官能性液体ポリマーおよびシラン−反応性ポリマーを含む硬化性樹脂組成物が開示されている。【０００５】
更に、特許文献３には、分子内に架橋可能な反応性珪素基を有する硬化性シリコーン系樹脂（Ａ）と、フルオロシラン化合物（Ｂ）と、ホウ酸エステル化合物（Ｃ）とを含有し、硬化性シリコーン系樹脂（Ａ）が、分子内に活性水素が置換されていてもよいウレタン結合及び／又は活性水素が置換されていてもよい尿素結合を有し、フルオロシラン化合物（Ｂ）の配合量が硬化性シリコーン系樹脂（Ａ）１００質量部に対し０．００１〜２０質量部であり、ホウ酸エステル化合物（Ｃ）の配合量がフルオロシラン化合物（Ｂ）１．０モルに対し０．０１〜２０モルである硬化性樹脂組成物が開示されている。
【先行技術文献】
【特許文献】
【０００６】
【特許文献１】特開２００４−１７６０２８号
【特許文献２】特開２０１５−７８３７０号
【特許文献３】特許第５３３６８６８号
【発明の概要】
【発明が解決しようとする課題】
【０００７】
しかしながら、特許文献１の建材内装ラッピング用反応性ホットメルト接着剤組成物及び特許文献２の硬化性樹脂組成物は、アミン触媒、有機金属触媒、ルイス酸触媒などの硬化触媒を必要とする。【０００８】
上記ホットメルト接着剤組成物は、接着後の硬化反応を促進させるために、硬化触媒を増量させると、冷却固化後のシラノール基の脱水縮合反応による架橋反応が促進されるものの、塗工時の溶融状態においても架橋反応が極度に進行し易くなってしまい、ホットメルト接着剤の流動性が短時間のうちに低下してしまい、被着体への塗工及び被着体へのシートなどの貼り合わせが可能な時間（ポットライフ）が短くなるという問題を生じる。【０００９】
更に、特許文献３の硬化性樹脂組成物の室温におけるポットライフが１０分以下と非常に短いという問題点を有している。【００１０】
本発明は、被着体に塗布するための加熱溶融時には優れた流動性を長時間に亘って維持し優れた塗布性を有していると共に、冷却固化後には湿気硬化反応によって速やかに硬化して硬化物を生成する硬化性樹脂組成物を提供する。
【課題を解決するための手段】
【００１１】
本発明の硬化性樹脂組成物は、加水分解性シリル基を含有するポリオレフィンと、常温で固体の一価アルコールとを含有することを特徴とする。【００１２】
上記硬化性樹脂組成物において、加水分解性官能基を含有しないポリオレフィンを更に含有することを特徴とする。【００１３】
本発明の硬化性樹脂組成物は、加水分解性シリル基を含有するポリオレフィンと、炭素数が１２以上である一価アルコールとを含有することを特徴とする。
【発明の効果】
【００１４】
本発明の硬化性樹脂組成物は、ポットライフが長く、被着体への塗布及び被着体への化粧シートなどの加飾シートの貼り合わせの作業を容易に行えると共に、冷却固化後は速やかに大気中又は被着体中の湿気と反応して硬化し硬化物を生成する。生成された硬化物は、養生後の耐熱クリープ及び養生後の室温剥離強度に優れている。【００１５】
上記硬化性樹脂組成物において、加水分解性官能基を含有しないポリオレフィンを更に含有する場合は、ポリオレフィン系樹脂、特に、ポリプロピレン系樹脂に対して短時間のうちに優れた接着性を有する。従って、ポリオレフィン系樹脂から形成された被着体に表面処理（コロナ放電処理、プライマーによる処理、プラズマ処理、火炎処理（フレーム処理）など）を施す必要なく、被着体表面に硬化性樹脂組成物を用いて加飾シートを強固に接着一体化させることができる。
【発明を実施するための形態】
【００１６】
本発明の硬化性樹脂組成物は、加水分解性シリル基を含有するポリオレフィンを含有している。
【００１７】
加水分解性シリル基を含有するポリオレフィンは、主鎖骨格を構成しているポリオレフィンと、この主鎖骨格を構成しているポリオレフィンに結合した加水分解性シリル基とを有する重合体である。なお、加水分解性シリル基を含有するポリオレフィンは、単独で用いられても二種以上が併用されてもよい。
【００１８】
加水分解性シリル基を含有するポリオレフィンの主鎖骨格を構成しているポリオレフィンの単量体成分としては、例えば、エチレン、プロピレン、１−ブテン、イソブテン、４−メチル−１−ペンテン、１−ヘキセン、１−オクテン、１−デセン、１−ドデセン、１−テトラデセン、１−ヘキサデセン、１−オクタデセン、１−エイコセンなどのα−オレフィンが挙げられる。
【００１９】
加水分解性シリル基を含有するポリオレフィンの主鎖骨格を構成しているポリオレフィンとしては、例えば、α−オレフィンのホモポリマー；エチレン−プロピレン共重合体、エチレン−プロピレン−ブチレン共重合体、エチレン−プロピレン−イソブチレン共重合体などのα−オレフィンの共重合体；エチレン以外のα−オレフィンとエチレンとの共重合体；α−オレフィンと、これと共重合可能な他の単量体（例えば、ブタジエン、１，４−ヘキサジエン、７−メチル−１，６−オクタジエン、１，８−ノナジエン、１，９−デカジエンなどのような共役及び非共役ジエン類、シクロプロペン、シクロブテン、シクロペンテン、ノルボルネン、ジシクロペンタジエンなどの環状オレフィン）との共重合体などが挙げられる。
【００２０】
加水分解性シリル基を含有するポリオレフィンの主鎖骨格を構成しているポリオレフィンとしては、アモルファスポリ−α−オレフィンが好ましい。アモルファスポリ−α−オレフィンは、非晶性又は低結晶性である。非晶性又は低結晶性であるとは、示差走査熱量分析法による結晶化エネルギー（Ｊ／ｇ）が５０Ｊ／ｇ以下であることをいう。なお、結晶化エネルギーは、示差走査熱量分析装置を用いて試料を２０℃から２００℃まで加熱した後に２０℃まで冷却させ、更に、試料を５℃／ｍｉｎで２００℃まで再加熱したときの吸熱量とする。
【００２１】
加水分解性シリル基を含有するポリオレフィンの主鎖骨格は、結晶性ポリオレフィンであってもよいが、アモルファスポリ−α−オレフィンであることが好ましい。アモルファスポリ−α−オレフィンを構成しているモノマー成分としては、例えば、上述したα−オレフィンが挙げられる。α−オレフィンとしては、炭素数が２〜２０のα−オレフィンが好ましく、炭素数が２〜１０のα−オレフィンがより好ましい。アモルファスポリ−α−オレフィンとしては、例えば、上述した重合体が挙げられ、エチレン−プロピレン共重合体、エチレン−プロピレン−ブチレン共重合体、エチレン−プロピレン−イソブチレン共重合体が好ましい。
【００２２】
アモルファスポリ−α−オレフィンの製造方法としては、公知の方法が採用され、例えば、α−オレフィンをジルコニウム化合物などの触媒の存在下にてラジカル重合させることによって非晶性のアモルファスポリ−α−オレフィンを製造する方法などが挙げられる。
【００２３】
ポリオレフィンは、主鎖骨格に加水分解性シリル基を有する。加水分解性シリル基は、湿気の存在下、必要に応じて硬化触媒を使用することによって脱水縮合反応を生じて架橋構造を形成する。
【００２４】
加水分解性シリル基としては、−Ｓｉ（ＯＲ1）nＲ23-n（式中、Ｒ1及びＲ2はそれぞれ独立して炭素数が１〜２０の炭化水素基を表し、ｎは１〜３の整数である。）が挙げられる。Ｒ1及びＲ2は、炭素数が１〜２０のアルキル基が好ましい。加水分解性シリル基は、アルコキシ基を有していることが好ましい。
【００２５】
加水分解性シリル基としては、例えば、ジメチルメトキシシリル基、ジエチルエトキシシリル基などのジアルキルアルコキシシリル基；メチルジメトキシシリル基、エチルジエトキシシリル基などのアルキルジアルコキシシリル基；トリメトキシシリル基、トリエトキシシリル基などのトリアルコキシシリル基が挙げられる。
【００２６】
主鎖骨格と加水分解性シリル基との結合は、直接結合であっても、炭化水素基を介していてもよい。炭化水素基としては、例えば、下記式（１）で表される基が挙げられる。
-(CH2-CH2)x-(CH(CH3)-CH2)y-(CH(C2H5)-CH2)z-C2H4-      （１）
（式（１）中、Ｒ1は、炭素数１〜３のアルキル基を表す。ｘ、ｙ及びｚはそれぞれ独立して０以上の整数を表す。ｘ、ｙ及びｚの何れかは１以上の整数を表す。）
【００２７】
加水分解性シリル基を含有するポリオレフィンの１９０℃における溶融粘度は、２０００〜５０００００ｍＰａ・ｓが好ましく、３０００〜４０００００ｍＰａ・ｓがより好ましく、３０００〜３０００００ｍＰａ・ｓが特に好ましく、３０００〜２０００００ｍＰａ・ｓが最も好ましい。加水分解性シリル基を含有するポリオレフィンの１９０℃における溶融粘度が２０００ｍＰａ・ｓ以上であると、硬化性樹脂組成物の養生後の耐熱クリープ及び養生後の室温剥離強度が向上する。加水分解性シリル基を含有するポリオレフィンの１９０℃における溶融粘度が５０００００ｍＰａ・ｓ以下であると、硬化性樹脂組成物の被着体への塗布作業を容易に行うことができる。なお、加水分解性シリル基を含有するポリオレフィンの１９０℃における溶融粘度は、ＪＩＳ  Ｋ６８６２のホットメルト接着剤の溶融粘度試験方法に準拠して測定された値をいう。
【００２８】
加水分解性シリル基を含有するポリオレフィンの軟化点は、７０〜１６０℃が好ましく、８０〜１４０℃がより好ましく、９０〜１２０℃が特に好ましい。加水分解性シリル基を含有するポリオレフィンの軟化点が７０℃以上であると、硬化性樹脂組成物の冷却固化後の硬化反応が速くなり好ましい。加水分解性シリル基を含有するポリオレフィンの軟化点が１６０℃以下であると、硬化性樹脂組成物の被着体への塗布作業を容易に行うことができる。なお、加水分解性シリル基を含有するポリオレフィンの軟化点は、ＪＩＳ  Ｋ６８６３ホットメルト接着剤の軟化点試験方法に準拠して測定された値をいう。
【００２９】
加水分解性シリル基を含有するポリオレフィンの数平均分子量は、３０００〜５００００が好ましく、５０００〜２００００がより好ましく、６０００〜１５０００が特に好ましく、７０００〜１３０００が最も好ましい。加水分解性シリル基を含有するポリオレフィンの数平均分子量が３０００以上であると、硬化性樹脂組成物の養生後の耐熱クリープ及び養生後の室温剥離強度が向上する。加水分解性シリル基を含有するポリオレフィンの数平均分子量が５００００以下であると、硬化性樹脂組成物の被着体への塗布作業を容易に行うことができる。なお、加水分解性シリル基を含有するポリオレフィンの数平均分子量は、ＧＰＣ（ゲル・パーミエーション・クロマトグラフィー、ＤＩＮ  ５５  ６７２に準拠）によって測定されたポリスチレン換算値をいう。
【００３０】
硬化性樹脂組成物は、常温で固体の一価アルコール（以下、単に「一価アルコール」ということがある）を含有している。一価アルコールとは、水酸基（−ＯＨ）を１個のみ有するアルコールをいう。常温で固体とは、２０℃以下において流動性を有しないことをいう。即ち、常温で固体とは、融点が２０℃を超えることをいう。一価アルコールの融点は、ＪＩＳ  Ｋ００６４：１９９２によって測定された温度をいう。
【００３１】
一価アルコールは、常温において固体であれば、１級アルコール、２級アルコール及び３級アルコールの何れであってもよいが、湿気硬化反応に影響を及ぼすことなくポットライフをより長くすることができるので、１級アルコールが好ましく、飽和１級アルコールがより好ましい。
【００３２】
一価アルコールとしては、５０〜２００℃において液体となる一価アルコールが好ましい。一価アルコールとしては、湿気硬化反応に影響を及ぼすことなくポットライフをより長くすることができるので、脂肪族一価アルコールが好ましい。一価アルコールとしては、硬化性樹脂組成物の流動安定性に優れ、被着体への塗布性が優れており、速やかに硬化して、養生後の耐熱クリープに優れた硬化物を生成するので、炭素数が１２以上である脂肪族一価アルコールが好ましく、炭素数が１２〜２２である脂肪族一価アルコールがより好ましく、炭素数が１５〜２２である脂肪族一価アルコールが特に好ましい。脂肪族一価アルコールとしては、ステアリルアルコール及びラウリルアルコールが好ましく、ステアリルアルコールがより好ましい。
【００３３】
一価アルコールとしては、常温で固体であれば特に限定されず、例えば、ラウリルアルコール、ミリスチルアルコール、ペンタデカノール、セチルアルコール、ヘプタデカノール、ステアリルアルコール、ノナデカノール、オレイルアルコール、アラキジルアルコール、ベヘニルアルコールなどの脂肪族一価アルコール、シクロヘキサノールなどの脂環族一価アルコール、フェノールなどの芳香族一価アルコール；α−オキシプロピオン酸、オキシコハク酸、ジオキシコハク酸、ε−オキシプロパン−１，２，３−トリカルボン酸、ヒドロキシ酢酸、α−ヒドロキシ酪酸、ヒドロキシステアリン酸、リシノール酸、リシノエライジン酸、リシノステアロール酸、サリチル酸、マンデル酸などのオキシカルボン酸と、上記一価アルコールとのエステル反応によって得られるエステル基含有一価アルコールなどが挙げられる。なお、一価アルコールは、単独で用いられても二種以上が併用されてもよい。
【００３４】
一価アルコールを含有していることによって、硬化性樹脂組成物の冷却固化後の脱水縮合反応に影響を及ぼすことなく、硬化性樹脂組成物のポットライフを長くすることができる。従って、硬化性樹脂組成物は、被着体への塗工作業を円滑に行えると共に、冷却固化後も速やかに脱水縮合反応によって硬化して硬化物を生成する。
【００３５】
この反応のメカニズムは明らかでないが、以下の通り推測される。先ず、硬化性樹脂組成物は、加水分解性シリル基を含有するポリオレフィンにおける加水分解性シリル基のアルコキシ基（−ＯＲ1）が加水分解することによってシラノール基が生成し（第一段階）、シラノール基同士が大気中又は被着体中の湿気存在下にて脱水縮合反応を生じて架橋構造を形成して硬化して硬化物を生成する（第二段階）。
【００３６】
第一段階では、加水分解性シリル基のアルコキシ基の加水分解反応が生じるが、この加水分解反応は平衡反応である。そこで、本発明では、硬化性樹脂組成物が加熱されて溶融した状態において、液状となって、加水分解性シリル基を含有するポリオレフィンと相溶する一価アルコールを含有させている。一価アルコールの存在によって、上記加水分解反応の加水分解方向への進行が抑制され、加水分解性シリル基を含有するポリオレフィンの加水分解性シリル基の多くは、アルコキシシリル基のままとどまっている。従って、硬化性樹脂組成物の溶融状態において、加水分解反応及びその後の硬化反応は殆ど進行せず、硬化性樹脂組成物の硬化は抑制されている。硬化性樹脂組成物の硬化反応が抑制されているので、溶融状態において、硬化性樹脂組成物は、長時間に亘って優れた流動性を有し、被着体への塗布作業を円滑に行うことができる。更に、塗布後の被着体の表面への加飾シートの貼り合わせの作業も円滑に行うことができる。
【００３７】
次に、硬化性樹脂組成物が溶融状態から冷却されて固化した状態に移行すると、反応系内の温度が一価アルコールの融点未満となって、一価アルコールは固体となって、加水分解性シリル基のアルコキシ基の加水分解反応の反応系から除外される。一価アルコールが反応系から除外されると、第一段階の加水分解反応の平衡状態が崩れて、加水分解反応が加水分解方向に促進されてシラノール基が生成し、シラノール基同士が大気中又は被着体中の湿気存在下にて脱水縮合反応を生じて架橋構造を形成して硬化し、優れた養生後の耐熱クリープ及び養生後の室温剥離強度を有する硬化物を生成する。
【００３８】
このように、一価アルコールは、硬化性樹脂組成物の溶融状態においては、加水分解反応を抑制する一方、硬化性樹脂組成物の冷却固化後には反応系から外れ、加水分解性シリル基の加水分解反応及び硬化反応を促進させている。
【００３９】
従って、硬化性樹脂組成物は、溶融状態においては、硬化反応が抑制されて優れた流動性を長時間に亘って維持し、被着体への塗布及び被着体への加飾シートの貼り合わせの作業を円滑に行うことができる。そして、硬化性樹脂組成物の冷却固化後の硬化反応において一価アルコールは殆ど影響を及ぼすことはなく、硬化性樹脂組成物の硬化反応は速やかに進行し硬化物を生成する。
【００４０】
上記では、常温で固体の一価アルコールを含有している場合を説明したが、常温で固体の一価アルコールの代わりに、炭素数が１２以上である脂肪族一価アルコールを含有していてもよい。なお、炭素数が１２以上である脂肪族一価アルコールも、上述と同様の作用を奏する。従って、硬化性樹脂組成物は、溶融状態においては、硬化反応が抑制されて優れた流動性を長時間に亘って維持し、被着体への塗布及び被着体への加飾シートの貼り合わせの作業を円滑に行うことができる。そして、硬化性樹脂組成物の冷却固化後の硬化反応において一価アルコールは殆ど影響を及ぼすことはなく、硬化性樹脂組成物の硬化反応は速やかに進行し硬化物を生成する。
【００４１】
硬化性樹脂組成物中における一価アルコールの含有量は、加水分解性シリル基を含有するポリオレフィン１００質量部に対して１〜４０質量部が好ましく、５〜３０質量部がより好ましく、５〜２０質量部が特に好ましい。一価アルコールの含有量が１質量部以上であると、硬化性樹脂組成物の第一段階における加水分解反応を抑制し、硬化性樹脂組成物のポットライフを長くして、被着体への塗布及び被着体への加飾シートの貼り合わせの作業を円滑に行い、加飾シートの被着体への貼り合わせをより確実に行うことができる。一価アルコールの含有量が４０質量部以下であると、硬化性樹脂組成物の養生後の耐熱クリープ性に優れている。
【００４２】
硬化性樹脂組成物には、上記第二段階における硬化反応を促進させるために硬化触媒が含有されていてもよい。硬化性樹脂組成物においては、一価アルコールを含有させて、加水分解性シリル基の加水分解反応が加水分解方向に進行するのを抑制しており、硬化性樹脂組成物の溶融時においては、硬化触媒が含有されていても、硬化性樹脂組成物の硬化が促進されることはない。従って、硬化性樹脂組成物は、硬化触媒を含有していても、溶融時において長時間に亘って優れた流動性を維持し、被着体への塗布及び被着体への加飾シートの貼り合わせの作業を円滑に行うことができる。
【００４３】
硬化触媒としては、加水分解性シリル基を含有するポリオレフィンの加水分解性シリル基の脱水縮合反応を促進させることができれば、特に限定されないが、有機錫触媒などの錫系触媒が好ましい。なお、硬化触媒は、単独で用いられても二種以上が併用されてもよい。
【００４４】
錫系触媒としては、例えば、ジブチル錫ジラウレート、ジブチル錫マレエート、ジブチル錫フタレート、ジブチル錫ジオクタノエート、ジブチル錫ビス（２−エチルヘキサノエート）、ジブチル錫ビス（メチルマレエート）、ジブチル錫ビス（エチルマレエート）、ジブチル錫ビス（ブチルマレエート）、ジブチル錫ビス（オクチルマレエート）、ジブチル錫ビス（トリデシルマレエート）、ジブチル錫ビス（ベンジルマレエート）、ジブチル錫ジアセテート、ジオクチル錫ビス（エチルマレエート）、ジオクチル錫ビス（オクチルマレエート）、ジブチル錫ジメトキサイド、ジブチル錫ビス（ノニルフェノキサイド）、ジブテニル錫オキサイド、ジブチル錫オキサイド、ジブチル錫ビス（アセチルアセトナート）、ジブチル錫ビス（エチルアセトアセトナート）、ジブチル錫オキサイドとシリケート化合物との反応物、ジブチル錫オキサイドとフタル酸エステルとの反応物などが挙げられる。
【００４５】
硬化性樹脂組成物中における硬化触媒の含有量は、加水分解性シリル基を含有するポリオレフィン１００質量部に対して０．０１〜５質量部が好ましく、０．０５〜２質量部がより好ましく、０．０５〜１質量部が特に好ましい。硬化触媒の含有量が０．０１質量部以上であると、硬化性樹脂組成物の硬化反応を速やかに進行させることができる。硬化触媒の含有量が５質量部以下であると、硬化性樹脂組成物のポットライフを長くすることができる。
【００４６】
硬化性樹脂組成物中における一価アルコールと硬化触媒との質量比（一価アルコール／硬化触媒）は、１０〜１０００が好ましく、２０〜８００が好ましく、４０〜６００がより好ましく、５０〜５００が特に好ましく、５０〜４００が最も好ましい。硬化触媒と一価アルコールとの質量比（一価アルコール／硬化触媒）が１０以上であると、硬化性樹脂組成物が溶融時に長時間に亘って安定した粘度を維持し、被着体への塗布性に優れている。硬化触媒と一価アルコールとの質量比（一価アルコール／硬化触媒）が１０００以下であると、硬化性樹脂組成物が優れた養生後の耐熱クリープを有する。
【００４７】
硬化性樹脂組成物は、加水分解性官能基を有しないポリオレフィンを含有していてもよい。加水分解性官能基を有しないポリオレフィンは、加水分解性シリル基を含有するポリオレフィンと優れた相溶性を有している。従って、加水分解性官能基を有しないポリオレフィンによって、硬化性樹脂組成物は、短時間のうちに優れた接着力、特に、初期耐熱クリープを短時間のうちに発現する。
【００４８】
加水分解性官能基とは、湿気の存在下、必要に応じて硬化触媒を使用することによって加水分解後に脱水縮合反応を生じる官能基をいう。加水分解性官能基としては、例えば、架橋性シリル基などが挙げられる。
【００４９】
架橋性シリル基としては、例えば、ケイ素原子と結合した加水分解性基を有するケイ素含有基又はシラノール基のように湿気又は架橋剤の存在下、必要に応じて触媒などを使用することによって脱水縮合反応を生じる基をいう。
【００５０】
ケイ素原子に結合した加水分解性基としては、例えば、水素、ハロゲン原子、アルコキシ基、アシルオキシド基、ケトキシメート基、アミノ基、アミド基、酸アミド基、アミノオキシ基、メルカプト基、アルケニルオキシド基などが挙げられる。
【００５１】
アルコキシ基としては、例えば、メトキシ基、エトキシ基、プロピルオキシ基、イソプロピルオキシ基、ブトキシ基、ｔｅｒｔ−ブトキシ基、フェノキシ基、ベンジルオキシ基等などが挙げられる。
【００５２】
加水分解性官能基を有しないポリオレフィンとしては、例えば、ポリエチレン（例えば、低密度ポリエチレン（ＬＤＰＥ）、中密度ポリエチレン（ＭＤＰＥ）、線状低密度ポリエチレン（ＬＬＤＰＥ）、メタロセン触媒法ポリエチレン、高密度ポリエチレン（ＨＤＰＥ）など）、エチレン−α−オレフィン共重合体（エチレン−プロピレン共重合体、エチレン−オクテン共重合体、エチレン−ブテン共重合体、エチレン−プロピレン−ブテン共重合体など）、ホモポリプロピレン、プロピレン−α−オレフィン共重合体（プロピレン−１−ブテン共重合体、プロピレン−エチレン共重合体など）などが挙げられる。加水分解性官能基を有しないポリオレフィンとしては、ホモポリプロピレン、プロピレン−α−オレフィン共重合体が好ましく、ホモポリプロピレン、プロピレン−１−ブテン共重合体、プロピレン−エチレン共重合体（プロピレン成分の含有量が５０質量％以上）がより好ましい。なお、加水分解性官能基を有しないポリオレフィンは、単独で用いられても二種以上が併用されてもよい。
【００５３】
硬化性樹脂組成物中において、加水分解性官能基を有しないポリオレフィンの含有量は、加水分解性シリル基を含有するポリオレフィン１００質量部に対して５〜８０質量部が好ましく、５〜７０質量部がより好ましく、１０〜７０質量部が特に好ましく、２０〜６０質量部が最も好ましい。加水分解性官能基を有しないポリオレフィンが１５質量部以上であると、硬化性樹脂組成物が短時間のうちに優れた初期耐熱クリープを発現する。加水分解性官能基を有しないポリオレフィンが１５０質量部以下であると、硬化性樹脂組成物の養生後の耐熱クリープ性を向上させることができる。
【００５４】
加水分解性官能基を有しないポリオレフィンの１９０℃における溶融粘度は、７０００ｍＰａ・ｓ以上が好ましく、４００００ｍＰａ・ｓ以上がより好ましい。加水分解性官能基を有しないポリオレフィンの１９０℃における溶融粘度が７０００ｍＰａ・ｓ以上であると、硬化性樹脂組成物が優れた養生後の耐熱クリープを有する。加水分解性官能基を有しないポリオレフィンの１９０℃における溶融粘度は、２０００００ｍＰａ・ｓ以下が好ましく、１０００００ｍＰａ・ｓ以下がより好ましい。加水分解性官能基を有しないポリオレフィンの１９０℃における溶融粘度が２０００００ｍＰａ・ｓ以下であると、硬化性樹脂組成物の被着体への塗布作業を容易に行うことができる。なお、加水分解性官能基を有しないポリオレフィンの１９０℃における溶融粘度は、ＪＩＳ  Ｋ６８６２のホットメルト接着剤の溶融粘度試験方法に準拠して測定された値をいう。
【００５５】
加水分解性官能基を有しないポリオレフィンの軟化点は、７０〜１６０℃が好ましく、８０〜１４０℃がより好ましく、９０〜１２０℃が特に好ましく、９５〜１０５℃が最も好ましい。加水分解性官能基を有しないポリオレフィンの軟化点が７０℃以上であると、硬化性樹脂組成物が優れた初期耐熱クリープを有する。加水分解性官能基を有しないポリオレフィンの軟化点が１６０℃以下であると、硬化性樹脂組成物の被着体への塗布作業を容易に行い、被着体に対するアンカー効果を効果的に発現させて加飾シートの被着体への貼り合わせをより確実に行うことができる。その結果、硬化性樹脂組成物の初期耐熱クリープ、養生後の耐熱クリープ及び養生後の室温剥離強度が向上する。なお、加水分解性官能基を有しないポリオレフィンの軟化点は、ＪＩＳ  Ｋ６８６３のホットメルト接着剤の軟化点試験方法に準拠して測定された値をいう。
【００５６】
加水分解性官能基を有しないポリオレフィンは、軟化点の異なる二種類の加水分解性官能基を有しないポリオレフィンを含む混合物が好ましい。加水分解性官能基を有しないポリオレフィンは、二種類の加水分解性官能基を有しないポリオレフィンの軟化点同士の差が３０℃以上で且つ二種類の加水分解性官能基を有しないポリオレフィンの混合物の軟化点が１１０〜１５０℃であることがより好ましい。加水分解性官能基を有しないポリオレフィンは、二種類の加水分解性官能基を有しないポリオレフィンの軟化点同士の差が３０〜７０℃で且つ二種類の加水分解性官能基を有しないポリオレフィンの混合物の軟化点が１１０〜１５０℃であることが特に好ましい。軟化点が低い方の加水分解性官能基を有しないポリオレフィンによって、硬化性樹脂組成物の被着体への塗布作業を容易に行い、被着体に対するアンカー効果を効果的に発現させて加飾シートの被着体への貼り合わせをより確実に行うことができる。その結果、硬化性樹脂組成物の初期耐熱クリープ、養生後の耐熱クリープ及び養生後の室温剥離強度が向上する。軟化点の高い方の加水分解性官能基を有しないポリオレフィンによって、硬化性樹脂組成物の初期耐熱クリープを向上させることができる。加水分解性官能基を有しないポリオレフィン中において、軟化点が低い方の加水分解性官能基を有しないポリオレフィンの含有量は、３０〜７０質量％が好ましく、４０〜６０質量％がより好ましく、４５〜５５質量％が特に好ましい。
【００５７】
硬化性樹脂組成物には必要に応じて添加剤を更に含有することができる。添加剤としては、例えば、顔料及び染料などの着色剤、老化防止剤、酸化防止剤、紫外線吸収剤、充填剤、軟化剤、可塑剤、補強剤、粘着付与樹脂などが挙げられる。
【００５８】
硬化性樹脂組成物の製造方法は、特に限定されず、例えば、加水分解性シリル基を含有するポリオレフィンと、常温で固体の一価アルコールと、必要に応じて、加水分解性官能基を有しないポリオレフィンとを公知の混合装置を用いて混合することによって製造する方法が挙げられる。
【実施例】
【００５９】
本発明は下記実施例のみに限定されるものではなく、本発明の要旨を逸脱しない範囲内において種々の変更を加えてもよい。後述する実施例及び比較例で用いられる各成分の詳細を、以下に説明する。【００６０】
（加水分解性シリル基を含有するポリオレフィン）
・加水分解性シリル基を含有するアモルファスポリ−α−オレフィン１（シリル変性アモルファスポリ−α−オレフィン１、加水分解性シリル基は、ケイ素原子に共有結合により直接結合したメトキシ基を含む、１９０℃における溶融粘度：５０００ｍＰａ・ｓ、軟化点：９８℃、数平均分子量：１０６００、示差走査熱量分析法による結晶化エネルギー：７Ｊ／ｇ以下、エボニック社製  商品名「ベストプラスト２０６」）
・加水分解性シリル基を含有するアモルファスポリ−α−オレフィン２（シリル変性アモルファスポリ−α−オレフィン２、加水分解性シリル基は、ケイ素原子に共有結合により直接結合したメトキシ基を含む、１９０℃における溶融粘度：３３０Ｐａ・ｓ、軟化点：１０１℃、数平均分子量：１５５００、示差走査熱量分析法による結晶化エネルギー：１５Ｊ／ｇ以下、三菱化学社製  商品名「リンクロンＰＭ７００Ｎ」）【００６１】
（一価アルコール）
・ステアリルアルコール（炭素数：１８、分子量：２７０、融点：６０℃、和光純薬社製）
・ラウリルアルコール（炭素数：１２、分子量：１８６、融点：２４℃、和光純薬社製）
・エチルアルコール（融点：−１１４℃、沸点：７８℃、和光純薬社製）
（二価アルコール）
・ポリエステルポリオール（両末端に水酸基を有するポリエステルポリオール、ジカルボン酸成分：アジピン酸、ジオール成分：ヘキサンジオール、平均分子量：２０００、融点：５０℃、豊国製油社製  商品名「ＨＳ２Ｈ−２０１ＡＰ」）【００６２】
（加水分解性官能基を有しないポリオレフィン）
・ホモポリプロピレン（１９０℃における溶融粘度：５００００ｍＰａ・ｓ、軟化点：１００℃、出光興社産  商品名「エルモーデュ６００Ｓ」）
・プロピレン−１−ブテン共重合体１（１９０℃における溶融粘度：５００００ｍＰａ・ｓ、軟化点：１０７℃、エボニック社製  商品名「ベストプラスト７５０」）
・プロピレン−1−ブテン共重合体２（１９０℃における溶融粘度：２５０００ｍＰａ・ｓ、軟化点：１６１℃、エボニック社製  商品名「ベストプラスト８２８」）
・プロピレン−エチレン共重合体（１９０℃における溶融粘度：８０００ｍＰａ・ｓ、軟化点：９３℃、プロピレン成分の含有量：５０質量％以上、ハンツマン社製  商品名「レックスタック２８８０」）【００６３】
（硬化触媒）
・ジブチル錫ジラウレート（日東化成社製  商品名「ネオスタンＵ−１００」）【００６４】
（実施例１〜２９、比較例１〜７）
加水分解性シリル基を含有するポリオレフィン、一価アルコール、二価アルコール、加水分解性官能基を有しないポリオレフィン及び硬化触媒をそれぞれ、表１〜４に示した配合量で加熱装置を備えた攪拌機に投入した後、１５０℃で１時間に亘って加熱しながら混練することによって硬化性樹脂組成物を得た。【００６５】
硬化性樹脂組成物について、加熱溶融時の流動性を下記の要領で測定し、その結果を表１〜４に示した。なお、実施例１７において、ホモポリプロピレンとプロピレン−１−ブテン共重合体２の混合物の軟化点は、１３０℃であった。【００６６】
〔加熱溶融時の流動性〕
１２０℃のロール塗工機に硬化性樹脂組成物を供給して溶融させた後、ロールを所定時間回転させ、ロール上の硬化性樹脂組成物の流動性を目視観察し、下記基準に基づいて評価した。目視観察は、ロールの回転開始から１０分後、３０分後、６０分後、９０分後及び１２０分後に行った。
Ａ：流動性が良好であった。
Ｂ：粘度が増加したがゲルは発生しなかった。
Ｃ：増粘してゲル化した（流動性が消失した）。【００６７】
〔初期耐熱クリープ〕
１２０℃のロール塗工機（塗工速度：３．３ｍ／ｍｉｎ）を用いて、硬化性樹脂組成物をホモポリプロピレン発泡シート（積水化学工業社製  商品名「ソフトロン」、縦１２ｃｍ、横２．５ｃｍ）の表面に１００ｇ／ｍ2となるよう塗工した。ホモポリプロピレン発泡シートにおける縦方向の第１の端部（縦方向の２ｃｍ部分）には硬化性樹脂組成物は塗工しなかった。次に、ホモポリプロピレン発泡シートの硬化性樹脂組成物の塗工面上に、赤外線ヒーターで６０℃に予熱したホモポリプロピレン板（縦１０ｃｍ、横２．５ｃｍ、厚み２．０ｍｍの直方体形状）を貼り合せて試験片を作製した。ホモポリプロピレン板の縦方向の端縁から、ホモポリプロピレン発泡シートにおける縦方向の第１の端部が突出していた。試験片を作製してから５分経過後、ホモポリプロピレン板の縦方向及び横方向が水平方向となり且つホモポリプロピレン発泡シートが下側となるように試験片を配設した。試験片のホモポリプロピレン発泡シートにおける縦方向の第１の端部に２００ｇの錘を掛けて６０℃にて５分間に亘って放置し、ホモポリプロピレン発泡シートが剥離した長さを測定した（９０°クリープ）。
Ａ：１ｍｍ未満であった。
Ｂ：１ｍｍ以上で且つ１０ｍｍ未満であった。
Ｃ：１０ｍｍ以上で且つ２０ｍｍ未満であった。
Ｄ：２０ｍｍ以上であった。【００６８】
（養生後の耐熱クリープ）
初期耐熱クリープの測定時と同様の要領で試験片を作製した。試験片を２３℃、相対湿度５０％の環境下に１ヶ月に亘って放置した後、ホモポリプロピレン板の縦方向及び横方向が水平方向となり且つホモポリプロピレン発泡シートが下側となるように試験片を配設した。試験片のホモポリプロピレン発泡シートにおける縦方向の第１の端部に１００ｇの錘を掛けて８０℃にて２４時間に亘って放置し、ホモポリプロピレン発泡シートが剥離した長さを測定した（９０°クリープ）。
Ａ：１０ｍｍ未満であった。
Ｂ：１０ｍｍ以上で且つ３０ｍｍ未満であった。
Ｃ：３０ｍｍ以上で且つ５０ｍｍ未満であった。
Ｄ：５０ｍｍ以上であった。【００６９】
〔養生後の室温剥離強度〕
硬化性樹脂組成物をホモポリプロピレン板（縦１０ｃｍ、横２．５ｃｍ、厚み２．０ｍｍの直方体形状）に約１ｍｍ厚で塗工し、その上に１１号帆布を重ねて貼り合せて試験片を作製した。試験片を２３℃、相対湿度５０％の環境下で１ヶ月保管後、２００ｍｍ／ｍｉｎの速度で２３℃における剥離強度を測定した。下記基準に基づいて評価した。
Ａ：３０Ｎ以上であった。  
Ｂ：１０Ｎ以上で且つ３０Ｎ未満であった。
Ｃ：１Ｎ以上で且つ１０Ｎ未満であった。
Ｄ：１Ｎ未満であった。【００７０】
【表１】
2017047805.tif 000002
【００７１】
【表２】
2017047805.tif 000003
【００７２】
【表３】
2017047805.tif 000004
【００７３】
【表４】
2017047805.tif 000005
【００７４】
実施例１〜１２の硬化性樹脂組成物は、加熱溶融時には優れた流動性を長時間に亘って維持していたことから、優れた塗布性を有していると考えられる。一方、比較例１〜３の硬化性樹脂組成物は、常温で固体の一価のアルコールを含有していないため、加熱溶融時に増粘してゲル化してしまったことから、被着体への塗布性が劣っていると考えられる。【００７５】
実施例１及び５と、実施例６とを比較すると、実施例１及び５は、実施例６よりも、常温で固体の一価のアルコールの含有量が相対的に多いため、加熱溶融時の流動性（１２０分後）に優れている。【００７６】
実施例１及び５と、実施例８とを比較すると、加水分解性シリル基を含有するポリオレフィン１００質量部に対して常温で固体の一価アルコール５〜１０質量部を含有している硬化性樹脂組成物は、加水分解性シリル基を含有するポリオレフィン１００質量部に対して常温で固体の一価アルコール３０質量部を含有している硬化性樹脂組成物よりも養生後の耐熱クリープに優れている。【００７７】
実施例５〜７を比較すると、一価アルコールと硬化触媒との質量比（一価アルコール／硬化触媒）が大きくなるほど、加熱溶融時の流動性が優れていることが分かる。【００７８】
実施例２０及び２１を比較すると、一価アルコールと硬化触媒との質量比（一価アルコール／硬化触媒）が大きくなるほど、加熱溶融時の流動性が優れていることが分かる。【００７９】
実施例２０〜２３と、実施例２４とを比較すると、加水分解性シリル基を含有するポリオレフィン１００質量部に対して常温で固体の一価アルコール５〜２０質量部を含有している硬化性樹脂組成物は、加水分解性シリル基を含有するポリオレフィン１００質量部に対して常温で固体の一価アルコール３０質量部を含有している硬化性樹脂組成物よりも養生後の耐熱クリープに優れている。【００８０】
（関連出願の相互参照）
本出願は、２０１５年９月１６日に出願された日本国特許出願第２０１５−１８２６７０号、及び２０１５年９月１６日に出願された日本国特許出願第２０１５−１８２６７２号に基づく優先権を主張し、この出願の開示はこれらの全体を参照することにより本明細書に組み込まれる。
【産業上の利用可能性】
【００８１】
本発明の硬化性樹脂組成物は、ポットライフが長く、被着体への塗布及び被着体への化粧シートなどの加飾シートの貼り合わせの作業を容易に行えると共に、冷却固化後は速やかに大気中又は被着体中の湿気と反応して硬化し、加飾シートを被着体に強固に接着することができる。本発明の硬化性樹脂組成物は、例えば、加飾シートを被着体に接着する用途に用いることができる。
【国際調査報告】
2017047805.tif 000006
2017047805.tif 000007
2017047805.tif 000008
2017047805.tif 000009